(57)【要約】【課題】重合時のポリアリーレンスルフィドオリゴマーや重合副生物の生成を大幅に抑制し、重合後に溶剤での洗浄を施すことなく高品質・高粘度のポリアリーレンスルフィドを効率よく得ることを課題とする。【解決手段】ポリアリーレンスルフィドの製造方法において、＜工程１＞スルフィド化剤１モルに対し塩基性化合物０．９５モル以上１．０３モル未満、有機極性溶媒２．０モル以上５．０モル未満存在させ、２３０℃以上２８０℃未満で反応させてプレポリマーを生成させ、＜工程２＞スルフィド化剤１モルに対し有機極性溶媒が１．０モル以上２．５モル未満となるまで２３０℃以上で脱液・濃縮し、＜工程３＞濃縮後、スルフィド化剤１モルに対し塩基性化合物０．９５モル以上１．０３モル未満、有機極性溶媒１．０モル以上２．５モル未満存在させ、２３０℃以上２８０℃未満で反応を継続する。【選択図】なし【特許請求の範囲】
【請求項１】
有機極性溶媒中で、スルフィド化剤とジハロゲン化芳香族化合物とを２００℃以上２８０℃未満の温度範囲内で反応させるポリアリーレンスルフィドの製造方法において、少なくとも下記の工程１〜３を行うことを特徴とするポリアリーレンスルフィドの製造方法。
工程１：スルフィド化剤１モルに対し、塩基性化合物０．９５モル以上１．０３モル未満、有機極性溶媒２．０モル以上５．０モル未満存在させ、２３０℃以上２８０℃未満の温度範囲で反応させてポリアリーレンスルフィドのプレポリマーを生成させる工程。
工程２：スルフィド化剤１モルに対し、有機極性溶媒が１．０モル以上２．５モル未満となるまで２３０℃以上で脱液し、反応系内を濃縮する工程。
工程３：濃縮後、スルフィド化剤１モルに対し、塩基性化合物０．９５モル以上１．０３モル未満、有機極性溶媒１．０モル以上２．５モル未満存在させ、２３０℃以上２８０℃未満の温度範囲で反応を継続する工程。
【請求項２】
前記工程１の塩基性化合物が、アルカリ金属水酸化物、アルカリ土類金属水酸化物、アルカリ金属炭酸塩、アルカリ土類金属炭酸塩、有機カルボン酸金属塩、および有機塩基から選ばれる１種以上の化合物であることを特徴とする請求項１記載のポリアリーレンスルフィドの製造方法。
【請求項３】
前記工程１終了時点でのジハロゲン化芳香族化合物の反応率が８５％以上１００％未満であることを特徴とする請求項１または２いずれか記載のポリアリーレンスルフィドの製造方法。
【請求項４】
前記工程１終了時点の温度が２３０℃以上であり、工程２の脱液を２３０℃以上２８０℃未満の温度範囲で行うことを特徴とする、請求項１〜３いずれか記載のポリアリーレンスルフィドの製造方法。
【請求項５】
前記工程１を、２３０℃以上２４５℃未満の温度範囲では昇降温時間を含めて３０分以上３．５時間未満、２４５℃以上２８０℃未満の温度範囲内では昇降温時間を含めて５分以上１時間未満反応させることを特徴とする、請求項１〜４いずれか記載のポリアリーレンスルフィドの製造方法。
【発明の詳細な説明】
【技術分野】
【０００１】
本発明は、重合時のポリアリーレンスルフィドオリゴマーや重合副生物の生成を大幅に抑制し、重合後に溶剤での洗浄を施すことなく高品質・高粘度のポリアリーレンスルフィドを効率よく製造する方法に関するものである。
【背景技術】
【０００２】
ポリフェニレンスルフィド（以下ＰＰＳと略す）に代表されるポリアリーレンスルフィド（以下ＰＡＳと略す）は、優れた耐熱性、バリア性、耐薬品性、電気絶縁性、耐湿熱性などエンジニアリングプラスチックとして好適な性質を有しており、射出成形、押出成形用途を中心として各種電気・電子部品、機械部品、自動車部品、フィルム、繊維などに使用されている。
【０００３】
ＰＡＳの代表的な製造方法としては、Ｎ−メチル−２−ピロリドン（以下ＮＭＰと略す）などの有機極性溶媒中で硫化ナトリウムなどのスルフィド化剤とｐ−ジクロロベンゼンなどのジハロゲン化芳香族化合物とを反応させる方法が知られている。本製造方法では、ＰＡＳ以外に低分子量成分やオリゴマー成分が副生するため、これまで各種手法により副生物を低減する手法が開示されている。例えば、反応後に得られたＰＡＳを含むスラリーをアセトンやＮＭＰなどの有機溶媒で洗浄する方法が一般に知られているが、有機溶剤使用によるコストアップや、有機溶剤を回収・再利用する操作が新たに必要となるなどの問題を有していた。そのため、有機溶剤での洗浄を行わず簡便・低コストであり、なおかつ低分子量成分やオリゴマー成分などの副生物を低減した高品質ＰＡＳを製造する方法が試みられている。
【０００４】
例えば、特許文献１や特許文献２ではアルカリ金属硫化物とポリハロ芳香族化合物とを極性有機溶媒中で反応させてポリアリーレンスルフィドを製造する方法において、反応終了時の溶媒比（溶媒比とは、アルカリ金属硫化物の仕込量に対する溶媒のモル比をいう）を反応開始時の溶媒比よりも小さくして反応させることで、重合反応段階で低分子量成分やオリゴマー成分の少ないＰＡＳを得る方法が開示されている。本方法で得られたＰＡＳに含まれるオリゴマー成分についてはテトラヒドロフラン（ＴＨＦ）抽出率で評価し、確かにＴＨＦ抽出率は３．１２〜４．３５％→１．８１〜２．５１％まで低減しているものの、その低減量は満足いくものでなかった。
【０００５】
また、特許文献１は水酸化ナトリウムを使用したアルカリ状態での反応であり、水酸化ナトリウム、ＮＭＰ、ｐ−ジクロロベンゼンから重合副生物が生成する反応系である。この重合副生物は射出成形時の金型汚れやガス発生などの問題を引き起こす。反応終了時の溶媒比を反応開始時より小さくすることは反応終了時の系内アルカリ濃度が反応開始時に比べ高くなることを意味しており、重合副生物も増大することが予想されるため、反応系内のアルカリ濃度を適した範囲に制御する必要があるが、特許文献１や特許文献２には重合副生物とアルカリ濃度の関係は何ら開示されていない。また、特許文献１や特許文献２の反応開始時のアルカリ金属水酸化物量は、硫黄１モルに対し１．０６６〜１．０９６モルと多量に使用しており、重合副生物が多量に生成することが予想される。
【先行技術文献】
【特許文献】
【０００６】
【特許文献１】特開平５−２３０２１４号公報（請求項、実施例）
【特許文献２】特開平６−４９２０８号公報（請求項、実施例）
【発明の概要】
【発明が解決しようとする課題】
【０００７】
本発明は、重合時のポリアリーレンスルフィドオリゴマーや重合副生物の生成を大幅に抑制し、重合後に溶剤での洗浄を施すことなく高品質・高粘度のポリアリーレンスルフィドを効率よく得ることを課題として検討した結果達成されたものである。
【課題を解決するための手段】
【０００８】
本発明は、かかる課題を解決すべく鋭意検討を行った結果、有機極性溶媒中で、スルフィド化剤とジハロゲン化芳香族化合物とを反応させる際、特定のアルカリ条件で反応を行った後に有機極性溶媒を脱液しＰＡＳが濃縮された状態で反応を継続することで、オリゴマーや重合副生物の生成を大幅に抑制した高品質ポリアリーレンスルフィドの製造方法を見出したものである。
【０００９】
すなわち、本発明は、以下のとおりである。
（１）有機極性溶媒中で、スルフィド化剤とジハロゲン化芳香族化合物とを２００℃以上２８０℃未満の温度範囲内で反応させるポリアリーレンスルフィドの製造方法において、少なくとも下記の工程１〜３を行うことを特徴とするポリアリーレンスルフィドの製造方法。
工程１：スルフィド化剤１モルに対し、塩基性化合物０．９５モル以上１．０３モル未満、有機極性溶媒２．０モル以上４．０モル未満存在させ、２３０℃以上２８０℃未満の温度範囲で反応させてポリアリーレンスルフィドのプレポリマーを生成させる工程、
工程２：スルフィド化剤１モルに対し、有機極性溶媒が１．０モル以上２．５モル未満となるまで２３０℃以上で脱液し、反応系内を濃縮する工程、
工程３：濃縮後、スルフィド化剤１モルに対し、塩基性化合物０．９５モル以上１．０３モル未満、有機極性溶媒１．０モル以上２．５モル未満存在させ、２３０℃以上２８０℃未満の温度範囲で反応を継続する工程。
（２）前記工程１の塩基性化合物が、アルカリ金属水酸化物、アルカリ土類金属水酸化物、アルカリ金属炭酸塩、アルカリ土類金属炭酸塩、有機カルボン酸金属塩、および有機塩基から選ばれる１種以上の化合物であることを特徴とする（１）のポリアリーレンスルフィドの製造方法。
（３）前記工程１終了時点でのジハロゲン化芳香族化合物の反応率が８５％以上１００％未満であることを特徴とする（１）または（２）いずれか記載のポリアリーレンスルフィドの製造方法。
（４）前記工程１終了時点の温度が２３０℃以上であり、工程２の脱液を２３０℃以上２８０℃未満の温度範囲で行うことを特徴とする、（１）〜（３）いずれか記載のポリアリーレンスルフィドの製造方法。
（５）前記工程１を、２３０℃以上２４５℃未満の温度範囲では昇降温時間を含めて３０分以上３．５時間未満、２４５℃以上２８０℃未満の温度範囲内では昇降温時間を含めて５分以上１時間未満反応させることを特徴とする、（１）〜（４）いずれか記載のポリアリーレンスルフィドの製造方法。
【発明の効果】
【００１０】
本発明によれば、重合時のポリアリーレンスルフィドオリゴマーや重合副生物の生成を大幅に抑制し、重合後に溶剤での洗浄を施すことなく高品質・高粘度のポリアリーレンスルフィドを効率よく得ることができる。
【発明を実施するための形態】
【００１１】
本発明におけるＰＡＳとは、式、−（Ａｒ−Ｓ）−の繰り返し単位を主要構成単位とする、好ましくは当該繰り返し単位を８０モル％以上含有するホモポリマーまたはコポリマーである。Ａｒとしては下記の式（Ａ）〜式（Ｋ）などであらわされる単位などがあるが、なかでも式（Ａ）が特に好ましい。
【００１２】
【化１】
2014047218.tif 000002
【００１３】
（Ｒ１，Ｒ２は水素、アルキル基、アルコキシ基、ハロゲン基から選ばれた置換基であり、Ｒ１とＲ２は同一でも異なっていてもよい）
この繰り返し単位を主要構成単位とする限り、下記の式（Ｌ）〜式（Ｎ）などで表される少量の分岐単位または架橋単位を含むことができる。これら分岐単位または架橋単位の共重合量は、−（Ａｒ−Ｓ）−の単位１モルに対して０〜１モル％の範囲であることが好ましい。
【００１４】
【化２】
2014047218.tif 000003
【００１５】
また、本発明におけるＰＡＳは上記繰り返し単位を含むランダム共重合体、ブロック共重合体及びそれらの混合物のいずれかであってもよい。
【００１６】
これらの代表的なものとして、ポリフェニレンスルフィド、ポリフェニレンスルフィドスルホン、ポリフェニレンスルフィドケトン、ポリフェニレンスルフィドエーテル、これらのランダム共重合体、ブロック共重合体及びそれらの混合物などが挙げられる。特に好ましいＰＡＳとしては、ポリマーの主要構成単位としてｐ−フェニレンスルフィド単位
【００１７】
【化３】
2014047218.tif 000004
【００１８】
を８０モル％以上、特に９０モル％以上含有するポリフェニレンスルフィド、ポリフェニレンスルフィドスルホン、ポリフェニレンスルフィドケトン、ポリフェニレンスルフィドエーテルが挙げられ、ポリフェニレンスルフィドが特に好ましい。
【００１９】
本発明でのＰＡＳの製造方法について、以下、スルフィド化剤・塩基性化合物、有機極性溶媒、ジハロゲン化芳香族化合物、重合助剤、分岐・架橋剤、分子量調整剤、前工程、重合工程、ポリマー回収、及び用途の順に詳述する。
【００２０】
（１）スルフィド化剤、塩基性化合物
本発明で用いるスルフィド化剤としては、アルカリ金属硫化物、アルカリ金属水硫化物、および硫化水素が挙げられ、単独で用いても２種以上同時に用いても良い。アルカリ金属水硫化物とアルカリ金属水酸化物から、反応系においてｉｎ  ｓｉｔｕで調製されるスルフィド化剤も用いることができる。
【００２１】
本発明で用いる塩基性化合物としては、アルカリ金属水酸化物、アルカリ土類金属水酸化物、アルカリ金属炭酸塩、アルカリ土類金属炭酸塩、有機カルボン酸金属塩、有機塩基が挙げられ、単独で用いても２種以上同時に用いても良い。本発明では、工程１〜３を通して、スルフィド化剤１モルに対し、塩基性化合物０．９５モル以上１．０３モル未満用いることが必要であり、０．９８モル以上１．０３モル未満が好ましく、１．００モル以上１．０２モル未満が特に好ましい。本発明では、反応途中で脱液して系内のポリマー濃度を高めた上で反応を継続するが、脱液後は塩基性化合物の濃度も高まるため、重合副生物が増大する傾向にある。そのため、塩基性化合物の使用量が極めて重要な要素である。塩基性化合物量を本範囲に調整することで、分子量の低下を引き起こすことなく、射出成形時の金型汚れやガスの発生因子である重合副生物を抑制できる。塩基性化合物が１．０３モル以上の場合は重合副生物が大幅に増大する傾向にあり、０．９５モル未満の場合は反応系内のアルカリ濃度が低すぎることで分解が発生し、分子量が低下する。
【００２２】
スルフィド化剤としてのアルカリ金属硫化物の具体例は、例えば硫化リチウム、硫化ナトリウム、硫化カリウムおよびこれら２種以上の混合物を挙げることができ、なかでも硫化ナトリウムが好ましく用いられる。これらのアルカリ金属硫化物は、水和物または水性混合物として、あるいは無水物の形で用いることができる。無水物の場合は固形のスルフィド化剤となる。アルカリ金属硫化物は水との接触によりアルカリ金属水硫化物とアルカリ金属水酸化物が生成することがあるが、このとき生成するアルカリ金属水酸化物も塩基性化合物である。
【００２３】
スルフィド化剤としてのアルカリ金属水硫化物の具体例は、例えば水硫化リチウム、水硫化ナトリウム、水硫化カリウム、およびこれら２種以上の混合物を挙げることができ、なかでも水硫化ナトリウムが好ましく用いられる。これらのアルカリ金属水硫化物は、水和物または水性混合物として、あるいは無水物の形で用いることができる。
【００２４】
塩基性化合物としてのアルカリ金属水酸化物の具体例は、例えば水酸化リチウム、水酸化ナトリウム、水酸化カリウムが挙げられ、アルカリ土類金属水酸化物の具体例は、例えば水酸化マグネシウム、水酸化カルシウム、水酸化バリウムなどが挙げられる。アルカリ金属炭酸塩の具体例としては炭酸リチウム、炭酸ナトリウム、炭酸カリウムなどが挙げられ、アルカリ土類金属炭酸塩の具体例は、炭酸マグネシウム、炭酸カルシウム、炭酸バリウムなどが挙げられる。有機カルボン酸金属塩の具体例は、酢酸リチウム、酢酸ナトリウム、酢酸カリウム、酢酸マグネシウム、酢酸カルシウム、酢酸バリウム、プロピオン酸ナトリウム、吉草酸リチウム、安息香酸ナトリウム、フェニル酢酸ナトリウム、ｐ−トルイル酸カリウムなどが挙げられる。これらは単独で用いても２種以上同時に用いても良い。
【００２５】
なお、本発明において、スルフィド化剤の量は、脱水操作などにより重合反応開始前にスルフィド化剤の一部損失が生じる場合には、実際の仕込み量から当該損失分を差し引いた残存量を意味するものとする。
【００２６】
（２）有機極性溶媒
本発明では重合溶媒として有機極性溶媒を用いる。具体例としては、Ｎ−メチル−２−ピロリドン、Ｎ−エチル−２−ピロリドンなどのＮ−アルキルピロリドン類、Ｎ−メチル−ε−カプロラクタムなどのカプロラクタム類、１，３−ジメチル−２−イミダゾリジノン、Ｎ，Ｎ−ジメチルアセトアミド、Ｎ，Ｎ−ジメチルホルムアミド、ヘキサメチルリン酸トリアミド、ジメチルスルホン、テトラメチレンスルホキシドなどに代表されるアプロチック有機溶媒、およびこれらの混合物などが反応の安定性が高いために好ましく使用される。これらのなかでも、特にＮ−メチル−２−ピロリドン（ＮＭＰ）が好ましい。
【００２７】
（３）ジハロゲン化芳香族化合物
本発明で用いるジハロゲン化芳香族化合物としては、ｐ−ジクロロベンゼン、ｍ−ジクロロベンゼン、ｏ−ジクロロベンゼン、ｐ−ジブロモベンゼンなどのジハロゲン化ベンゼン、および１−メトキシ−２，５−ジクロロベンゼン、３，５−ジクロロ安息香酸などのハロゲン以外の置換基をも含むジハロゲン化芳香族化合物などを挙げることができる。なかでも、ｐ−ジクロロベンゼンに代表されるｐ−ジハロゲン化ベンゼンを主成分にするジハロゲン化芳香族化合物が好ましい。また、ＰＡＳ共重合体を製造するために異なる２種以上のジハロゲン化芳香族化合物を組み合わせて用いることも可能である。
【００２８】
（４）重合助剤
本発明においては、重合助剤を用いることも好ましい態様の一つである。重合助剤を用いる目的はＰＡＳを所望の溶融粘度に調整するためである。このような重合助剤の具体例としては、例えば有機カルボン酸金属塩、水、アルカリ金属塩化物、有機スルホン酸金属塩、硫酸アルカリ金属塩、アルカリ土類金属酸化物、アルカリ金属リン酸塩およびアルカリ土類金属リン酸塩などが挙げられる。これらは単独で用いても２種以上同時に用いても差し障りない。なかでも、有機カルボン酸金属塩および／または水が好ましく用いられ、有機カルボン酸金属塩は重合助剤としてのみならず前記塩基性化合物としても作用するため、より好ましく用いられる。
【００２９】
有機カルボン酸金属塩とは、一般式Ｒ（ＣＯＯＭ）ｎ（式中、Ｒは、炭素数１〜２０を有するアルキル基、シクロアルキル基、アリール基、アルキルアリール基またはアリールアルキル基である。Ｍは、リチウム、ナトリウム、カリウム、ルビジウムおよびセシウムから選ばれるアルカリ金属である。ｎは１〜３の整数である。）で表される化合物を好ましい例として挙げることができる。有機カルボン酸金属塩は、水和物、無水物または水溶液としても用いることができる。有機カルボン酸金属塩の具体例としては、例えば、酢酸リチウム、酢酸ナトリウム、酢酸カリウム、プロピオン酸ナトリウム、吉草酸リチウム、安息香酸ナトリウム、フェニル酢酸ナトリウム、ｐ−トルイル酸カリウム、およびそれらの混合物などを挙げることができ、安価でかつ反応系への適度な溶解性を有する酢酸ナトリウムが好ましく用いられる。
【００３０】
上記有機カルボン酸金属塩を用いる場合の使用量は、仕込みスルフィド化剤１モルに対し０．０１モル以上０．５モル未満の範囲が好ましく、０．０２モル以上０．４モル未満の範囲がより好ましく、０．０２モル以上０．３モル未満の範囲がいっそう好ましい。
【００３１】
重合助剤として有機カルボン酸金属塩を使用する場合、その添加時期には特に制限はなく、後述する前工程時、重合開始時、重合途中のいずれの時点で添加してもよく、また複数回に分けて添加してもよいが、添加の容易性からすると、前工程開始時或いは重合開始時に同時に添加することが好ましい。
【００３２】
重合助剤として水を用いる場合、水単独で用いることも可能であるが、有機カルボン酸金属塩を同時に用いることが好ましく、これにより重合助剤としての効果をより高めることができ、より少ない重合助剤の使用量でも短時間で所望の溶融粘度のＰＡＳを得ることができる傾向にある。この場合の重合系内の好ましい水分量の範囲は、スルフィド化剤１モルに対し０．８モル以上３モル未満であり、０．８５モル以上１．８モル未満がより好ましい。水分量が多すぎると反応器内圧の上昇が大きく、高い耐圧性能を有した反応器が必要となるため、経済的にも安全性の面でも好ましくない傾向にある。水の添加時期は、工程１〜３いずれかの段階でジハロゲン化芳香族化合物の転化率が６０モル％以上、好ましくは８０％以上、更に好ましくは９０％以上であることが好ましい。
【００３３】
また、工程３終了後に水を添加することも好ましい様態の一つであり、水添加後の重合系内の水分量の好ましい範囲は、スルフィド化剤１モルに対して１〜１５モルであり、１．５〜１０モルがより好ましい。
【００３４】
（５）分岐・架橋剤、分子量調整剤
本発明では、分岐または架橋重合体を形成させるために、トリハロゲン化以上のポリハロゲン化合物（必ずしも芳香族化合物でなくともよい）、活性水素含有ハロゲン化芳香族化合物及びハロゲン化芳香族ニトロ化合物などの分岐・架橋剤を併用することも可能である。ポリハロゲン化合物としては通常に用いられる化合物を用いることができるが、中でもポリハロゲン化芳香族化合物が好ましく、具体例としては、１，３，５−トリクロロベンゼン、１，２，４−トリクロロベンゼン、１，２，４，５−テトラクロロベンゼン、ヘキサクロロベンゼン、１，４，６−トリクロロナフタレン等を挙げることができ、中でも１，３，５−トリクロロベンゼン、１，２，４−トリクロロベンゼンが好ましい。前記、活性水素含有ハロゲン化芳香族化合物としては、例えばアミノ基、メルカプト基及びヒドロキシル基などの官能基を有するハロゲン化芳香族化合物を挙げることができる。具体例としては２，５−ジクロロアニリン、２，４−ジクロロアニリン、２，３−ジクロロアニリン、２，４，６−トリクロロアニリン、２，２’−ジアミノ−４，４’−ジクロロジフェニルエーテル、２，４’−ジアミノ−２’，４−ジクロロジフェニルエーテルなどを挙げることができる。前記、ハロゲン化芳香族ニトロ化合物としては、例えば２，４−ジニトロクロロベンゼン、２，５−ジクロロニトロベンゼン、２−ニトロ−４，４’−ジクロロジフェニルエーテル、３，３’−ジニトロ−４，４’−ジクロロジフェニルスルホン、２，５−ジクロロ−２−ニトロピリジン、２−クロロ−３，５−ジニトロピリジンなどを挙げることができる。
【００３５】
また、ＰＡＳの分子量を調整する目的でモノハロゲン化化合物（必ずしも芳香族化合物でなくともよい）を併用することも可能である。モノハロゲン化化合物としては、モノハロゲン化ベンゼン、モノハロゲン化ナフタレン、モノハロゲン化アントラセン、ベンゼン環を２個以上含むモノハロゲン化化合物、モノハロゲン化複素環式化合物、などを挙げることができる。なかでも、経済性の観点からするとモノハロゲン化ベンゼンが好ましい。また、異なる２種以上のモノハロゲン化化合物を組み合わせて用いることも可能である。
【００３６】
（６）前工程
本発明のＰＡＳの製造方法において、スルフィド化剤を水和物の形で使用する場合は、ジハロゲン化芳香族化合物を添加する前に、有機極性溶媒、スルフィド化剤、塩基性化合物を含む混合物を昇温し、過剰量の水を系外に除去することが好ましい。なお、この操作により水を除去し過ぎた場合には、不足分の水を添加して補充することが好ましい。
【００３７】
また、上述したように、スルフィド化剤としてアルカリ金属水硫化物を、塩基性化合物としてアルカリ金属水酸化物を用い、反応系においてｉｎ  ｓｉｔｕで調製されるアルカリ金属硫化物も用いることができる。この方法には特に制限はないが、望ましくは不活性ガス雰囲気下、常温〜１５０℃、好ましくは常温〜１００℃の温度範囲で、有機極性溶媒にアルカリ金属水硫化物とアルカリ金属水酸化物を加え、常圧または減圧下、少なくとも１５０℃以上、好ましくは１８０℃〜２６０℃まで昇温し、水分を留去させる方法が挙げられる。この段階で重合助剤を加えてもよい。また、水分の留去を促進するために、トルエンなどを加えて反応を行ってもよい。
【００３８】
前工程が終了した段階での系内の水分量は、仕込みスルフィド化剤１モル当たり０．９〜１．１モルであることが好ましい。ここで系内の水分量とは前工程で仕込まれた水分量から系外に除去された水分量を差し引いた量である。また、仕込まれる水は、水、水溶液、結晶水などのいずれの形態であってもよい。
【００３９】
（７）重合工程
本発明では、有機極性溶媒中で、スルフィド化剤とジハロゲン化芳香族化合物とを反応させる際、工程１で特定のアルカリ条件で反応を行った後、工程２で有機極性溶媒を脱液・濃縮し、工程３ではＰＡＳが濃縮された状態で反応を継続することで、オリゴマーや重合副生物の生成を大幅に抑制した高品質ポリアリーレンスルフィドを得ることが出来る。本工程は不活性ガス雰囲気下で行われることが好ましい。具体的な工程１〜３は以下の通りである。
＜工程１＞スルフィド化剤１モルに対し、塩基性化合物０．９５モル以上１．０３モル未満、有機極性溶媒２．０モル以上５．０モル未満存在させ、２３０℃以上２８０℃未満の温度範囲で反応させてポリアリーレンスルフィドのプレポリマーを生成させる工程。
＜工程２＞スルフィド化剤１モルに対し、有機極性溶媒が１．０モル以上２．５モル未満となるまで２３０℃以上で脱液し、反応系内を濃縮する工程。
＜工程３＞濃縮後、スルフィド化剤１モルに対し、塩基性化合物０．９５モル以上１．０３モル未満、有機極性溶媒１．０モル以上２．５モル未満存在させ、２３０℃以上２８０℃未満の温度範囲で反応を継続する工程。
【００４０】
以下に工程１〜工程３について詳述する。
【００４１】
＜工程１＞工程３での濃縮反応時の高分子量化、低オリゴマー化を効率よく進行させるために工程１ではＰＡＳプレポリマーを生成させるが、上述のとおり、工程１での塩基性化合物量が多いと、工程３で系内のアルカリ濃度が大幅に上昇し、例えば、有機極性溶媒にＮＭＰを、塩基性化合物にアルカリ金属水酸化物を使用したときにはアルカリ金属アルキルアミノアルキルカルボキシレートが増大し、これがジハロゲン化芳香族化合物と反応することで生成する重合副生物が増大しＰＡＳに含有することで、射出成形時の金型汚れやガス発生などの問題を引き起こす。一方、塩基性化合物量が少ないと、重合途中で生成するＳＨ末端の一部が金属チオレート末端に変換することができず、重合中にＰＡＳの分解を引き起こす傾向にある。そのため、工程１での塩基性化合物量はスルフィド化剤１モルに対し塩基性化合物０．９５モル以上１．０３モル未満の限られた範囲で用いることが必要であり、０．９８モル以上１．０３モル未満が好ましく、１．００モル以上１．０２モル未満が特に好ましい。
【００４２】
また、工程１での安定した反応性および効率的なプレポリマー合成には、スルフィド化剤１モルに対し有機極性溶媒２．０モル以上５．０モル未満必要であり、好ましくは２．５モル以上４モル未満、より好ましくは２．５モル以上３．０モル未満の範囲が選択される。この量が少ないとモノマー消費速度が遅く、この量が多いと希薄条件下での反応となるためプレポリマーの分子量が上がらないとともに環状ポリアリーレンスルフィド量が増大する傾向にある。プレポリマー合成での有機極性溶媒を上記範囲とすることで、プレポリマー中の環状ポリアリーレンスルフィド量は５重量％未満となる。
【００４３】
更に、工程１の反応温度は２３０℃以上２８０℃未満であることが必要である。反応温度が低いほうが反応中のプレポリマーの分解や重合副生物の生成が抑制されるため、工程３で得られたＰＡＳの分子量が上がる傾向にあるものの、反応温度２３０℃未満の反応では反応速度が遅いためジハロゲン化芳香族化合物の転化率が上がりにくく、転化率を上げるには長時間の反応を要し、生産効率上好ましくない。そのため、反応速度が速い２３０℃以上２８０℃未満の温度範囲での反応が必要であり、２３０℃以上２６０℃未満の温度範囲が好ましい。その際の反応時間は、昇降温時間を含めて３０分以上４時間未満が好ましく、３０分以上３．５時間未満がより好ましい。２３０℃以上２８０℃未満であれば一定温度で行う一段反応、段階的に温度を上げていく多段階反応、あるいは連続的に温度を変化させていく形式の反応のいずれでもかまわないが、効率的かつ少ない重合副生物、少ないオリゴマー、高粘度のＰＡＳを得るには、２３０℃以上２４５℃未満の温度範囲において、昇降温時間を含めた重合時間が３０分以上３．５時間未満であり、工程終了時点でのジハロゲン化芳香族化合物の転化率が８０〜９８モル％になるように反応させた後、２４５℃以上２８０℃未満の温度範囲内において、昇降温時間を含めた重合時間が５分以上１時間未満で反応させる多段階反応が好適である。
【００４４】
工程１開始時のジハロゲン化芳香族化合物量は、ＰＡＳプレポリマーの効率的な合成や分解抑制の観点から、スルフィド化剤１モルに対し０．８モル以上１．１モル未満、好ましくは０．９モル以上１．０５モル未満、更に好ましくは、０．９５モル以上１．０３モル未満の範囲が例示できる。工程１でのジハロゲン化芳香族化合物が多いと、塩素末端のＰＡＳプレポリマーが増大するため、工程３の濃縮状態での重合時にプレポリマー同士の鎖連結反応が抑制され、得られたＰＡＳ中にはオリゴマーが増大するとともに、ＰＡＳの分子量も小さいものとなる傾向にある。また、ジハロゲン化芳香族化合物が少なすぎると、工程１のＰＡＳプレポリマー合成時に分解反応が進行する。
【００４５】
工程１を以上のような特定の条件で反応させることで、工程１終了時点でのジハロゲン化芳香族化合物の反応率は８５％以上１００％未満となることが好ましく、９０％以上１００％未満がより好ましい。反応率が低いと、後述の工程２で未反応のジハロゲン化芳香族化合物が有機極性溶媒や水の脱液とともに多量に留出するため、工程３で所望のＰＡＳを得る目的で、工程３開始前や工程３の途中でジハロゲン化芳香族化合物を追加で適宜添加する必要があり、効率的な生産が望めない。なお、ジハロゲン化芳香族化合物（以下ＤＨＡと略す）の反応率は、以下の式で算出した値である。ＤＨＡ残存量は、通常、ガスクロマトグラフ法によって求めることができる。
（ａ）ジハロゲン化芳香族化合物をスルフィド化剤に対しモル比で過剰に添加した場合
反応率＝［〔ＤＨＡ仕込み量（モル）−ＤＨＡ残存量（モル）〕／〔ＤＨＡ仕込み量（モル）−ＤＨＡ過剰量（モル）〕］×１００％
（ｂ）上記（ａ）以外の場合
反応率＝［〔ＤＨＡ仕込み量（モル）−ＤＨＡ残存量（モル）〕／〔ＤＨＡ仕込み量（モル）〕］×１００％。
【００４６】
＜工程２＞工程３の濃縮反応を行うには、工程１で得たＰＡＳプレポリマーを含む反応液から有機極性溶媒を脱液する工程２が必要である。生産性の観点からすると工程１と工程２は連続で行うことが好ましく、その際の脱液方法としては、有機極性溶媒の沸点以上の温度に加熱して蒸留する方法や、沸点未満の温度で減圧蒸留する方法が挙げられるが、有機極性溶媒の脱液・濃縮による反応系内のポリマー濃度の上昇により反応溶液の粘度が上昇し、撹拌トルクの大幅な上昇や、場合によっては撹拌不能となるため２３０℃以上で脱液を行うことが必要である。また、工程１は２３０℃以上２８０℃未満で行うことから、工程２を２３０℃以上で行うことで、工程１から工程２移行時に冷却などの操作が不要となる。また高温ほど脱液速度も高く生産効率の観点からも良好であり、脱液時間は１時間未満で完了することが好ましく、３０分未満がより好ましい。
【００４７】
工程３での濃縮反応時の高分子量化、低オリゴマー化を効率よく進行させるため、工程２ではスルフィド化剤１モルに対し有機極性溶媒が１．０モル以上２．５モル未満となるまで脱液を行う必要があり、好ましく１．２モル以上２．０モル未満、より好ましく１．３モル以上１．９モル未満である。本発明は、重合途中の工程２で脱液し、ポリマーが濃縮した状態で工程３の反応を継続することで、濃縮効果によるＰＡＳオリゴマーの反応・ポリマー化が促進されオリゴマーが少ないＰＡＳが得られ、ガソリンタンクなど溶剤と接触する用途において、オリゴマーの溶出が少ない利点を有する。工程２の脱液後の有機極性溶媒が多いと濃縮効果が少なく、オリゴマー低減効果が小さい。また、脱液後の有機極性溶媒量が少なすぎるとポリマーが析出し撹拌不能となる。なお、工程２の脱液時に反応系内の有機極性溶媒が所望量より少なくなった場合は、工程３開始前や工程３の途中に追加で添加することも可能である。また、系内のアルカリ濃度を調整するため、工程２の脱液後、工程３開始前や工程３の途中に、本発明の効果を損なわない範囲で塩基性化合物を添加したり、酸性化合物を添加することも可能である。酸性化合物としては、酢酸、プロピオン酸、塩酸、硫酸、リン酸、蟻酸等が例示できる。
【００４８】
脱液は一定温度で行う１段階脱液、段階的に温度を上げていく多段脱液、あるいは連続的に温度を変化させていく形式の脱液のいずれでもかまわない。
【００４９】
＜工程３＞工程２で脱液・濃縮した後、工程３では２３０℃以上２８０℃未満の温度範囲で反応を継続する必要があり、生産性の観点からすると工程２と工程３は連続で行うことが好ましい。工程３は濃縮状態での反応であり、ポリマーが析出しやすくなるため工程１と同じかそれ以上の温度範囲で反応を行うことが好ましいが、温度が高すぎると反応中にＰＡＳの分解が生じやすくなるため、２４５℃以上２８０℃未満が好ましく、２５０℃以上２７０℃未満がより好ましい反応温度である。反応時間は特に制限は無いが、ＰＡＳオリゴマーの低減および高分子量化を効率的に行うとともに、アルカリ金属アルキルアミノアルキルカルボキシレートとジハロゲン化芳香族化合物の反応による重合副生物の増大を抑制するには、昇降温時間を含めて１０分以上３時間未満が好ましく、３０分以上２時間未満がより好ましい。２３０℃以上２８０℃未満であれば一定温度で行う一段反応、段階的に温度を上げていく多段階反応、あるいは連続的に温度を変化させていく形式の反応のいずれでもかまわない。
【００５０】
工程３では有機極性溶媒が１．０モル以上２．５モル未満で反応を継続することが必要であり、好ましく１．２モル以上２．０モル未満、より好ましく１．３モル以上１．９モル未満である。
【００５１】
工程３では濃縮効果でアルカリ濃度が高まるため、重合副生物の生成量を抑制するには、スルフィド化剤１モルに対し塩基性化合物０．９５モル以上１．０３モル未満の限られた範囲で用いることが必要であり、０．９８モル以上１．０３モル未満が好ましく、１．００モル以上１．０２モル未満が特に好ましい。
【００５２】
また、工程２の脱液時に未反応のジハロゲン化芳香族化合物が有機極性溶媒や水の脱液とともに留出する傾向にあるため、工程３で所望のＰＡＳを得る目的で、工程３開始前や工程３の途中でジハロゲン化芳香族化合物を追加で適宜添加しても良く、添加後の工程３でのジハロゲン化芳香族化合物は、スルフィド化剤１モルに対し０．８モル以上１．０５モル未満、好ましくは０．９モル以上１．０３モル未満、更に好ましくは０．９５モル以上１．０２モル未満の範囲が例示できる。工程３の濃縮状態でジハロゲン化芳香族化合物が多いと、ジハロゲン化芳香族化合物がエンドキャップとして作用し、ＰＡＳオリゴマーの残存やＰＡＳの高分子量化が抑制される。また、ジハロゲン化芳香族化合物が少なすぎると、工程３で分解反応が進行する。
【００５３】
本発明では、工程１開始から工程３終了までの全反応時間を１０時間未満にすることが好ましく、８時間未満にすることが更に好ましく、６時間未満にすることがいっそう好ましい。重合時間の長時間化は生産効率の低下につながるとともに、重合副生物の増大につながる傾向にある。
【００５４】
本発明の重合には、バッチ方式、連続方式など公知の各重合方式を採用することができる。また、重合の際における雰囲気は非酸化性雰囲気下が望ましく、窒素、ヘリウム、アルゴン等の不活性ガス雰囲気下で行うことが好ましく、特に、経済性及び取扱いの容易さの面からは窒素が好ましい。反応圧力については、使用した原料及び溶媒の種類や量、あるいは反応温度等に依存し一概に規定できないので、特に制限はない。
【００５５】
（８）ポリマー回収
本発明のＰＡＳの製造においては、重合工程終了後に、重合工程で得られたＰＡＳ成分および溶剤などを含む重合反応物からＰＡＳを回収する。回収方法としては、例えばフラッシュ法、すなわち重合反応物を高温高圧（通常２５０℃以上、０．８ＭＰａ以上）の状態から常圧もしくは減圧の雰囲気中へフラッシュさせ溶媒回収と同時に重合体を粉粒状にして回収する方法や、クエンチ法、すなわち重合反応物を高温高圧の状態から徐々に冷却して反応系内のＰＡＳ成分を析出させ、かつ７０℃以上、好ましくは１００℃以上の状態で濾別することでＰＡＳ成分を含む固体を回収する方法等が挙げられる。
【００５６】
本発明ではクエンチ法、フラッシュ法いずれかに限定されるものではないが、フラッシュ法は、溶媒回収と同時に固形物の回収が可能であること、回収時間が比較的短いこと、クエンチ法に比較して得られる回収物量が多いことなど、経済的に優れた回収方法であることから、本発明における好ましい回収方法である。
【００５７】
フラッシュ法の好ましい態様としては、重合工程で得られた高温高圧の重合反応物を常圧中の窒素または水蒸気などの雰囲気にノズルから噴出させる方法が例示できる。フラッシュ法では、高温高圧状態から常圧状態に重合反応物をフラッシュしたときの溶媒の気化熱を利用して効率よく溶媒回収することができる。常圧中にフラッシュさせるときの窒素または水蒸気などの雰囲気の温度は通常１５０〜２５０℃が選択され、重合反応物からの溶媒回収が不足する場合は、フラッシュ後に１５０〜２５０℃の窒素または水蒸気などの雰囲気下で加熱を継続しても良い。
【００５８】
かかるフラッシュ法で得られたＰＡＳには重合副生物であるアルカリ金属ハロゲン化物やアルカリ金属有機物などのイオン性不純物を含んでいるため、洗浄を行うことが通例である。洗浄条件としては、かかるイオン性不純物を除去するに足る条件であれば特に限定されるものではない。洗浄液としては例えば水や有機溶媒を用いて洗浄する方法が挙げられ、簡便かつ安価にＰＡＳを得る点で、水を用いた洗浄が好ましい方法として例示できる。使用する水の種類としてはイオン交換水、蒸留水が好ましく用いられる。
【００５９】
ＰＡＳを水で洗浄する際の洗浄温度は５０℃以上２００℃以下が好ましく、１５０℃以上２００℃以下がより好ましく、さらには１７０℃以上２００℃以下がより好ましい。１００℃以上の液体での処理の操作は、通常、所定量の液体に所定量のＰＡＳを投入し、常圧であるいは圧力容器内で加熱、攪拌することにより行われる。洗浄は複数回行ってもよく、各洗浄での洗浄温度が異なっていても良いが、イオン性不純物の少ないＰＡＳを得るには、１５０℃以上の温度で少なくとも１回、好ましくは２回以上洗浄を行うのが良く、各洗浄の間にはポリマーと洗浄液を分離する濾過工程を経ることがより好ましい方法である。
【００６０】
本発明では洗浄時に洗浄添加剤を用いてもよく、かかる洗浄添加剤として酸、アルカリ金属塩またはアルカリ土類金属塩が例示できる。酸を用いる場合、上記水に有機酸または無機酸等を添加して酸性にした水溶液中にＰＡＳを浸漬させ、加熱洗浄後の水溶液のｐＨが２〜８であることが好ましい。有機酸、無機酸としては、酢酸、プロピオン酸、塩酸、硫酸、リン酸、蟻酸等が例示でき、これらに限定されるものではないが、酢酸、塩酸が好ましい。洗浄添加剤としてアルカリ金属塩またはアルカリ土類金属塩を用いる場合、上記水にアルカリ金属塩またはアルカリ土類金属塩を添加した水溶液にＰＡＳを浸漬させる方法が例示でき、かかるアルカリ金属塩またはアルカリ土類金属塩の量はＰＡＳに対し、０．０１〜５重量％が好ましく、０．１〜０．７重量％が更に好ましい。アルカリ金属塩、アルカリ土類金属塩としては、上記有機酸または無機酸のカルシウム塩、カリウム塩、ナトリウム塩、マグネシウム塩等が例示できるが、これらに限定されるものではない。
【００６１】
洗浄添加剤は洗浄工程のいずれの段階で使用してもよいが、少量の添加剤で効率的に洗浄を行うには、フラッシュ法にて回収した固形物を水にて洗浄を数回行い、その後洗浄添加剤を添加した水溶液にＰＡＳを含浸させ、好ましくは１５０℃以上、より好ましくは１７０℃以上で処理する方法が好ましい。
【００６２】
かくして得られたＰＡＳは常圧下および／または減圧下に乾燥する。かかる乾燥温度としては１２０〜２８０℃の範囲が好ましく、溶融粘度の上昇を抑えるには窒素、ヘリウム、減圧下などの不活性雰囲気下で行うことが好ましい。乾燥時間は、０．５〜２０時間が好ましい。
【００６３】
乾燥中または乾燥後に、揮発性成分を除去するために、或いは架橋高分子量化するために、酸素含有雰囲気下１３０〜２６０℃の温度で乾式熱処理することも可能である。
【００６４】
本発明により得られたＰＡＳを後記する多種多様な用途に展開する上で、意匠性は重要な要素である。高い意匠性を提供するにはＰＡＳの白色度は高い方がよく、白色度の高さを示すＬ値は８０以上が好ましく、８３以上がより好ましい。通常、ＰＡＳの後処理において加熱処理を行うと、熱履歴や酸化架橋により着色する傾向にあるため、乾式熱処理を行う場合はかかる白色度を維持できる範囲内で行うのが好ましい。
【００６５】
（９）用途
本発明により得られたＰＡＳは、耐熱性、耐薬品性、難燃性、電気的性質並びに機械的性質に優れ、射出成形、射出圧縮成形、ブロー成形用途のみならず、押出成形により、シート、フィルム、繊維及びパイプなどの押出成形品に成形することができる。中でも射出成形用途に適しており、電気・電子部品、家庭・事務電気製品部品、機械関連部品、光学機器・精密機械関連部品、水廻り部品、自動車・車両関連部品、その他の各種用途に好適であり、耐薬品性が求められる用途に最も適している。
【実施例】
【００６６】
以下、本発明の方法を実施例及び比較例により更に具体的に説明するが、本発明はこれら実施例のみに限定されるものではない。なお、各種測定法は以下の通りである。
【００６７】
［重合副生物、オリゴマーの同定］
有機極性溶媒としてＮＭＰを、アルカリ金属水酸化物として水酸化ナトリウムを、ジハロゲン化芳香族化合物としてｐ−ジクロロベンゼン（ｐ−ＤＣＢ）を使用した場合、ポリマーとしてＰＰＳが得られ、重合副生物としてＮ−メチル−Ｎ−パラクロロフェニルアミノ酪酸（以下ＭＣＡＢと略す）が生成する。該副生物は、分取液体クロマトグラフ（分取ＬＣ）、液体クロマトグラフ質量分析計（ＬＣ−ＭＳ）、ガスクロマトグラフ質量分析計（ＧＣ−ＭＳ）および核磁気共鳴装置（Ｈ１−ＮＭＲ、Ｃ１３−ＮＭＲ）を用いて同定した。
【００６８】
また、ＰＰＳオリゴマーについては、反応中間体である２量体（ビス４−クロロフェニルスルフィド、以下ＢＣＰＳと略す）を評価した。ＢＣＰＳの同定はＭＣＡＢと同様の方法で行った。
【００６９】
［ＰＰＳ中のＭＣＡＢ量およびＢＣＰＳの測定］
腹部が１００ｍｍ×２５ｍｍ、首部が２５５ｍｍ×１２ｍｍ、肉厚が１ｍｍのガラスアンプルにサンプル３ｇを計り入れてから真空封入した。このガラスアンプルの胴部のみを、アサヒ理化製作所製のセラミックス電気管状炉ＡＲＦ−３０Ｋに挿入して３２０℃で２時間加熱した。アンプルを取り出した後、管状炉によって加熱されておらず揮発ガスの付着したアンプル首部をヤスリで切り出し、次いで付着ガスを５ｇのクロロホルムで溶解、採取した後、島津製作所社製ガスクロマトグラフＧＣ−１４Ｂ（カラム：Ｊ＆Ｗ社製ＤＢ−５（０．３２ｍｍφ×３０ｍ、膜厚０．２５μｍ）、カラム最高温度３００℃、検出器：ＦＩＤ、検出器温度３２０℃）を用いてＭＣＡＢおよびＢＣＰＳを定量した。なお、別途分取ＬＣにて分取したＭＣＡＢおよびＢＣＰＳを用いて作成した検量線から定量を行った。
【００７０】
［溶融粘度］
東洋精機社製キャピログラフ１Ｃを用い、孔長１０．００ｍｍ、孔直径０．５０ｍｍのダイスを用いた。３００℃に設定したシリンダーにサンプル約２０ｇを投入し、５分保持した後、剪断速度１２１６ｓｅｃ−１で溶融粘度の測定を行った。
【００７１】
［実施例１］
撹拌機および底栓弁付きの１リットルオートクレーブに、４７．５％水硫化ナトリウム１１８．０２ｇ（１．０モル）、９７％水酸化ナトリウム３９．９０ｇ（０．９６８モル）、ＮＭＰ２０８．１７ｇ（２．１モル）、およびイオン交換水４５ｇを仕込み、常圧で窒素を通じながら２２５℃まで約３時間かけて徐々に加熱し、水１０６ｇおよびＮＭＰ３ｇを留出した時点で加熱を終え冷却を開始した。この時点での硫化水素の飛散量は０．０２４モルであったため、本脱水操作後の系内のスルフィド化剤は０．９７６モルであった。また、硫化水素の飛散に伴い、系内には水酸化ナトリウムが新たに０．０２４モル生成している。
【００７２】
その後２００℃まで冷却し、ｐ−ＤＣＢ１４４．９１ｇ（０．９８６モル）、ＮＭＰ７９．３０ｇ（０．８モル）を加えた後に反応容器を窒素ガス下に密封し、４００ｒｐｍで撹拌しながら以下の反応条件で工程１〜工程３を行った。
【００７３】
＜工程１＞２００℃から２５５℃までを１℃／分で昇温した後２５５℃で１．５時間反応を行い、ＰＰＳプレポリマーを調製した。工程１終了時に反応物をサンプリングし、サンプル中に残存するｐ−ＤＣＢ量をガスクロマトグラフにて定量した結果、ｐ−ＤＣＢの反応率は９８．３％であった。また、サンプル中に存在する環状ポリアリーレンスルフィドを高速液体クロマトグラフィー（装置：島津株式会社製ＬＣ−１０Ａｖｐシリーズ、カラム：Ｍｉｇｈｔｙｓｉｌ ＲＰ−１８ ＧＰ １５０−４．６（５μｍ）、検出器：フォトダイオードアレイ検出器（ＵＶ＝２７０ｎｍ））にて定量した結果、プレポリマーに対し環状ポリフェニレンスルフィドは３．０重量％であった。
【００７４】
＜工程２＞工程１終了後、２５５℃を維持した状態でオートクレーブ上部に設けたバルブを開放し、ＮＭＰ、ｐ−ＤＣＢ、水の混合液１５０ｇを２５分かけて留出させた段階でバルブを閉じた。ガスクロマトグラフで定量した留出液の組成は、ＮＭＰ１２８．９ｇ、ｐ−ＤＣＢ２．８ｇ、水１８．３ｇであった。
【００７５】
＜工程３＞留出終了後、直ちにｐ−ＤＣＢ２．８ｇ、ＮＭＰ１９．８ｇをオートクレーブに投入し、２５５℃で１時間反応を行った。
【００７６】
工程１〜３終了後、直ちにオートクレーブの底栓弁を開放し、内容物を撹拌機付き装置にフラッシュさせ、重合時に使用したＮＭＰの９５％以上が揮発除去されるまで２３０℃の撹拌機付き装置内で乾固し、ＰＰＳと塩類を含む固形物を回収した。
【００７７】
得られた回収物をイオン交換水１リットルで７５℃、１５分洗浄した後、フィルターで濾過し、ケークを得た。得られたケークを７５℃のイオン交換水１リットルで１５分洗浄、濾過する操作を３回行った後、ケークおよびイオン交換水１リットル、酢酸１０ｇを攪拌機付きオートクレーブに入れ、オートクレーブ内部を窒素で置換した後、１９５℃まで昇温した。その後、オートクレーブを冷却し、内容物を取り出した。内容物をフィルターで濾過し、ケークを得た。得られたケークを窒素気流下、１２０℃で乾燥することで、乾燥ＰＰＳを得た。
【００７８】
［実施例２］
工程３でｐ−ＤＣＢを添加しなかったこと以外は実施例１と同様に重合、ポリマー回収を行った。プレポリマー比環状ＰＰＳ量は３．０重量％であった。
【００７９】
［実施例３］
仕込時の水酸化ナトリウム量を３９．３４ｇ（０．９５４モル）としたこと以外は実施例１と同様に重合、ポリマー回収を行った。プレポリマー比環状ＰＰＳ量は３．０重量％であった。
【００８０】
［実施例４］
工程１および工程２を以下の通り行ったこと以外は実施例１と同様に重合、ポリマー回収を行った。
【００８１】
＜工程１＞２００℃から２３８℃までを１℃／分で昇温した後２３８℃で１．５時間反応を行い、続けて２３８℃から２５５℃までを１℃／分で昇温してＰＰＳプレポリマーを調製した。工程１終了時のｐ−ＤＣＢ反応率は９８．３％であった。プレポリマー比環状ＰＰＳ量は２．８重量％であった。
【００８２】
＜工程２＞工程１で２５５℃到達直後に留出を開始し、その後は実施例１と同様に重合、ポリマー回収を行った。
【００８３】
［比較例１］
工程２および工程３を行わなかったこと以外は実施例１と同様に重合、ポリマー回収を行った。プレポリマー比環状ＰＰＳ量は３．０重量％であった。
【００８４】
［比較例２］
工程２および工程３を行わず、工程１の２５５℃重合時間を３時間としたこと以外は実施例１と同様に重合、ポリマー回収を行った。プレポリマー比環状ＰＰＳ量は３．０重量％であった。
【００８５】
［比較例３］
仕込時の水酸化ナトリウム量を４１．２７ｇ（１．００１モル）としたこと以外は実施例１と同様に重合、ポリマー回収を行った。プレポリマー比環状ＰＰＳ量は３．０重量％であった。
【００８６】
［比較例４］
仕込時の水酸化ナトリウム量を３６．８４ｇ（０．８９３モル）としたこと以外は実施例１と同様に重合、ポリマー回収を行った。プレポリマー比環状ＰＰＳ量は３．０重量％であった。
【００８７】
重合条件および得られたＰＰＳの溶融粘度、ＭＣＡＢ量、ＢＣＰＳ量の測定結果を表１に示す。反応途中で脱液・濃縮反応を行わなかった比較例１、比較例２に比べ、濃縮反応を行った実施例１、実施例２では高粘度化しつつ、重合副生物のＭＣＡＢ量やオリゴマーのＢＣＰＳが大幅に低減したＰＰＳが得られることがわかる。また、比較例３、比較例４に比べ、塩基性化合物（実施例、比較例では水酸化ナトリウム）をスルフィド化剤１モルに対し０．９５モル以上１．０３モル未満に制御してプレポリマー合成および濃縮反応を行った実施例１〜３では、高粘度を達成しながらＭＣＡＢ量やＢＣＰＳが大幅に低減したＰＰＳが得られることがわかる。工程１の重合温度を２３８℃に低温化した実施例４では、さらなる高粘度化が達成できることがわかる。
【００８８】
【表１】
2014047218.tif 000005